(57)【要約】【課題】既設の洗い場において大掛りな工事を伴わず簡単な方法で洗い場表面の水乾きの効率の良い方法を提供することかが課題であった。【解決手段】洗い場の表面に親水材料を含有する塗料を塗布する手段と塗布したことにより形成される親水塗膜層を加温し硬化させる手段により、既設洗い場の表面の初期残水量を減らし水乾きも速くできる。【選択図】　図１
2004084227.tif 000002
【特許請求の範囲】
【請求項１】
洗い場の表面に親水材料を含有する塗料を塗布する手段と塗布したことにより形成される親水塗膜層を加温し硬化させる手段とからなる既設浴室の洗い場の水残り解消法。
【請求項２】
親水材料を含有する塗料は、少なくともシリカと界面活性剤とアクリルウレタン系塗料とから構成される請求項１記載の既設浴室の洗い場の水残り解消法。
【請求項３】
親水材料を含有する塗料が、樹脂ビーズを含有する請求項１および２記載の既設浴室の洗い場の水残り解消法。
【請求項４】
塗布する手段は、スプレー法、ロールコータ法、フローコータ法、刷毛塗り法からなる群の少なくとも１つの方法である請求項１記載の既設浴室の洗い場の水残り解消法。
【請求項５】
加温し硬化させる手段は、赤外線ランプを用い洗い場表面を照射する方法である請求項１記載の既設浴室の洗い場の水残り解消法。
【請求項６】
親水塗膜層は洗い場の排水口まで連通するように構成されてなる請求項１〜４記載の既設浴室の洗い場の水残り解消法。
【請求項７】
洗い場の表面は表面研磨する工程と水洗いする工程と乾燥する工程と脱脂する工程とから前処理されてなる請求項１〜５既設浴室の洗い場の水残り解消法。
【発明の詳細な説明】
【０００１】
【発明の属する技術分野】
本発明は既設浴室の洗い場の水残り解消法に関わるもので、既設浴室の洗い場の残水を少なくし、洗い場表面の水乾き時間を短縮することのできる手段を供するものである。
【０００２】
【従来の技術】
図５に示すように既設の洗い場１において、排水口２に向けて図中の矢印に示すような流れ勾配が設けられているが、既設洗い場で水を流すと図中に示すような水溜り３としての水残りが生じ、洗い場表面の水乾きが良くなく数時間あるいは１日経過しても水が溜まった状態のままになっているケースがあった。また、水溜り３部が乾燥することによる輪ジミが残ったり、水乾きが良くないことから浴室空間がじめじめしカビなどの発生の要因にもなっていた。
【０００３】
一方、特開２００２−５４２９５公報に記載されているように洗い場表面の形状を工夫し、溝を設ける方式のものが発明されている。すなわち、表面に滑り止め用の凸部とこれら凸部の間に排水口または流し溝に連続する流路が形成され少なくとも該流路の上に水玉の表面張力を破壊する凹凸形状部が重ねて形成されることにより、流路内を流れる水の流速を抑制し途中で水が途切れて島状に残ることがなくなり、より短時間で床の表面乾燥が可能になるというものである。
【０００４】
【発明が解決しようとする課題】
しかしながら、洗い場表面に新たに溝を設けるという方式は、既設の洗い場においては難しく、床自体を交換するなどの大掛りな工事をしなくてはならず現実問題として実施することは不可能であった。
【０００５】
そこで、既設の洗い場において大掛りな工事を伴わず簡単な方法で短時間に洗い場表面の水残りを解消し水乾きがよくなる方法を提供するということが課題であった。
【０００６】
【課題を解決するための手段】
本発明は上記課題を解決するめに、洗い場の表面に親水材料を含有する塗料を塗布する手段と塗布したことにより形成される親水塗膜層を加温し硬化させる手段とから構成したものである。
【０００７】
このような構成にすることにより、既設の洗い場において大掛りな工事を伴わず塗装という簡単な方法で短時間に、洗い場表面の初期残水量を減らすことができるとともに、洗い場表面の水乾きの効率を良くすることができる。
【０００８】
【発明の実施の形態】
本発明の請求項１にかかる発明は、洗い場の表面に親水材料を含有する塗料を塗布する手段と塗布したことにより形成される親水塗膜層を加温し硬化させる手段とからなる。
【０００９】
そして、洗い場の表面に親水塗膜層を形成し加温し硬化させることにより親水材料が塗膜表面に露出することになり、洗い場表面は水と馴染む性質となり、水の表面張力は弱められ水が薄い膜状に広がろうとする。そこで、水は従来例で示したような水溜りのような水残りにはならず、薄い膜状に広がることにより水は洗い場に設けられた勾配に従って排水口に向かって流れてゆき、その結果として洗い場に流された多量の水は薄い膜状に広がる。このようにすると、洗い場表面の初期残水量を極端に減らすことができるとともに、かつ洗い場表面の水乾きの効率を良くすることができる。
【００１０】
本発明の請求項２にかかる発明は、親水材料を含有する塗料は、少なくともシリカと界面活性剤とアクリルウレタン系塗料とから構成するようにしたものである。
【００１１】
そして、シリカと界面活性剤により洗い場表面の水に馴染む性質である親水性を付与することができるとともにアクリルウレタン系塗料で親水塗膜層を構成することにより洗い場表面との密着性や耐水性を確保できる。
【００１２】
本発明の請求項３にかかる発明は、親水材料を含有する塗料が、樹脂ビーズを含有するように構成したものである。
【００１３】
そして、樹脂ビーズにより洗い場表面の耐磨耗性が向上し、親水塗膜層の磨耗による消滅を防止することができる。
【００１４】
本発明の請求項４にかかる発明は、塗布する手段は、スプレー法、ロールコータ法、フローコータ法、刷毛塗り法からなる群の少なくとも１つの方法で実施したものである。
【００１５】
そして、これらの方法を用いることにより、既設洗い場の表面に大掛りな工事を伴わず簡単な方法で親水塗膜層を形成することができる。
【００１６】
本発明の請求項５にかかる発明は、加温し硬化させる手段は、赤外線ランプを用い洗い場表面を照射する方法で実施する。
【００１７】
そして、この方法を用いることにより、親水塗膜層内の対流が生じ易くなりシンナーの揮発と共に親水性の効果を発現する一因であるシリカが親水塗膜層の表面に露出しやすくなり洗い場表面を水と良く馴染む性質にすることができる。
【００１８】
本発明の請求項６にかかる発明は、親水塗膜層は洗い場の表面を排水口まで連通するように部分的に区画形成された構成とする。
【００１９】
そして、洗い場の表面の全面に親水塗膜層を構成しなくても排水口まで連通するように部分的に区画形成することにより、水は水溜りにはならず、親水塗膜層で薄い膜状に広がることにより水は洗い場に設けられた勾配に従って排水口に向かって流れてゆき、親水塗膜層で水は薄い膜状なりその他の部分では水が弾き乾燥状態になるので、施した親水塗膜層の面積に応じ洗い場表面の初期残水量を極端に減らすことができるとともに、かつ洗い場表面の水乾きの効率を良くすることができる。
【００２０】
本発明の請求項７にかかる発明は、洗い場の表面は表面研磨する工程と水洗いする工程と乾燥する工程と脱脂する工程とから前処理したものである。
【００２１】
そして、洗い場表面と親水塗膜層との密着性を確保することができ、親水塗膜層が使用中に剥がれたりすることを防止することができる。
【００２２】
【実施例】
以下、本発明の１実施例について図面を用いて説明する。
【００２３】
（実施例１）
図１に本発明の方法を示す洗い場１１の部分断面図を示す。既設の洗い場において、まず洗い場の表面を表面研磨する工程と水洗いする工程と乾燥する工程と石油ベンジンで脱脂する工程とから前処理する。これにより、洗い場表面と親水塗膜層との密着性を確保することができ、塗膜層が使用中に剥がれたりすることを防止することができる。
【００２４】
次に、表面に親水材料を含有する塗料を、スプレーガンを用いスプレー法により洗い場表面の全面に塗布することにより親水塗膜層１２を形成した（図１（ｂ））。図２（ａ）は塗装した直後の親水塗膜層１２の部分断面をに示したものであり、親水材料１３は親水塗膜層１２の下方に潜在しているが、加温し硬化させる手段によりシンナーの蒸発により親水塗膜層１２が薄くなると共に親水塗膜層１２内で対流が生じ親水材料１３が親水塗膜層１２の表面に露出させるようにすることができ（図２（ｂ））洗い場表面に親水効果を付与することができる。そして、親水塗膜層１２の上に水を流した場合に、水は薄い水膜１４となることができる（図２（ｃ））。
【００２５】
図３に示す様既設の洗い場１１の表面に親水塗膜層を設けると、多量の水がきた場合に、洗い場１１には勾配が設けられておりその勾配に従って水が流れるが、親水塗膜層は水と馴染む性質があるので、水が切れて島状に水滴が残り水溜りになることは無く、水の表面張力は弱められ水が薄い膜状（１４水膜）に広がろうとする。その結果として洗い場に流された多量の水は薄い膜状に広がり、洗い場表面の初期残水量を極端に減らすことができるとともに、かつ薄い水膜１４で形成される残水は乾き易いので洗い場表面の水乾きの効率を良くすることができる。
【００２６】
親水材料を含有する塗料の一例として、シリカと界面活性剤とアクリルウレタン系塗料と樹脂ビーズから適当な割合で配合されたものが挙げられる。
【００２７】
親水塗膜層のベース塗料はアクリルウレタン系塗料からなり、洗い場表面との密着性を確保することができる。そして、シリカと界面活性剤は洗い場表面の水に馴染む性質である親水効果を付与することができる。
【００２８】
一方、樹脂ビーズを塗料中に配合させることにより、洗い場表面の耐磨耗性が向上し、親水塗膜層の磨耗による消滅を防止することができる。樹脂ビーズの一例としてアクリル樹脂からなる球状の樹脂ビーズが挙げられる。
【００２９】
親水材料を含有する塗料は、透明または半透明にすれば既設洗い場の色・柄を従来と近い形で残すこともできるし、また着色塗料とすれば全く新しい色を既設の洗い場に付与することができる。
【００３０】
本実施例では洗い場表面の溝以外の部分は滑り止めの凹凸の無い状態で図示しているが、既設の洗い場において滑り止めの凹凸が設けられている場合でも、本実施例で示したものと同様の作用効果が得られる。
【００３１】
本実施例では、スプレー法による方法を述べたが、ロールコータ法、フローコータ法、刷毛塗り法でも既設洗い場の表面に親水塗膜層を構成することができ、本実施例と同様の作用効果を得ることができる。
【００３２】
加温し塗膜を硬化させる手段としては、赤外線ランプを用い洗い場表面を照射する方法、ドライヤーなどの熱風により乾燥させる方法などで実施することができる。特に、赤外線ランプを用い洗い場表面を照射する方法で加温し塗膜を硬化すると既設洗い場表面へのゴミの付着なども少なくて済みかつ洗い場表面の全体を短時間で硬化させることができる。
【００３３】
上述したように、既設の洗い場において大掛りな工事を伴わず塗装という簡単な方法で短時間かつ安価に洗い場表面の改質ができ、洗い場表面の初期残水量を減らすことができるとともに、洗い場表面の水乾きの効率を良くすることができるものである。
【００３４】
（実施例２）
親水塗膜層は洗い場の表面を排水口まで連通するように部分的に区画形成された構成の一例について図４示す。親水塗膜層１６は、洗い場１７表面に格子状に設けられ、排水口１６まで連通するように部分的に区画形成されているように構成した。
【００３５】
このように、洗い場の表面の全面に親水塗膜層を構成しなくても排水口１６まで連通するように部分的に区画形成することにより、水は水溜りにはならず、親水塗膜層で薄い膜状に広がることにより水は洗い場に設けられた勾配に従って排水口に向かって流れてゆき、親水塗膜層で水は薄い膜状なりその他の部分では水が弾き乾燥状態になるので、洗い場表面の初期残水量を極端に減らすことができるとともに、かつ洗い場表面の水乾きの効率を良くすることができる。
【００３６】
尚、親水塗膜層が格子状に連通するように部分的に区画形成した一例を示したが、排水口まで連通するように親水塗膜層が部分的に区画形成されいればよく、様々な模様のパターンであっても本実施例と同等の作用効果が得られる。
【００３７】
【発明の効果】
以上説明したように本発明の請求項１に係る発明により、洗い場の表面に親水塗膜層を形成し加温し硬化させることにより親水材料が塗膜表面に露出し、洗い場表面は水と馴染む性質になり、水の表面張力は弱められ水が薄い膜状に広がろうとする。そこで、水は従来例で示したような水溜りにはならず、薄い膜状に広がることにより水は洗い場に設けられた勾配に従って排水口に向かって流れてゆき、その結果として洗い場に流された多量の水は薄い膜状にる。このようにすると、洗い場表面の初期残水量を極端に減らすことができるとともに、かつ洗い場表面の水乾きの効率を良くすることができる。
【００３８】
また、請求項２に係る発明により、シリカと界面活性剤により洗い場表面の水に馴染む性質である親水性を付与することができるとともにアクリルウレタン系塗料で塗装膜を構成することにより塗装膜の密着性や耐水性を確保できるという効果が得られる。
【００３９】
また、請求項３に係る発明により、樹脂ビーズにより洗い場表面の耐磨耗性が向上し、塗膜層の磨耗による消滅を防止することができる。
【００４０】
また、請求項４に係る発明により、これらの方法を用いることにより、既設洗い場の表面に大掛りな工事を伴わず簡単な方法で親水塗膜層を形成することができる。
【００４１】
また、請求項５に係る発明により、この方法を用いることにより、親水塗膜層内の対流が生じ易くなりシンナーの揮発と共に親水性の効果を発揮するシリカが親水塗膜層の表面に露出しやすくなり洗い場表面を水と良く馴染む性質にすることができる。
【００４２】
また、請求項６に係る発明により、洗い場の表面の全面に親水塗膜層を構成しなくても排水口まで連通するように部分的に区画形成することにより、水は水溜りにはならず、親水塗膜層で薄い膜状に広がることにより水は洗い場に設けられた勾配に従って排水口に向かって流れてゆき、親水塗膜層で水は薄い膜状なりその他の部分では水が弾き乾燥状態になるので、洗い場表面の初期残水量を極端に減らすことができるとともに、かつ洗い場表面の水乾きの効率を良くすることができる。
【００４３】
また、請求項７に係る発明により、洗い場表面と親水塗膜層との密着性を確保することができ、塗膜層が使用中に剥がれたりすることを防止することができる。
【図面の簡単な説明】
【図１】本発明の方法を用いた既設洗い場の部分断面図
【図２】本発明の方法を用いた親水塗膜層の部分断面図
【図３】本発明の方法を用いた既設洗い場の斜視図
【図４】本発明の方法を用いた既設洗い場の斜視図
【図５】既設の浴室用洗い場の斜視図
【符号の説明】
１１、１７洗い場
１２、１６、親水塗膜層
１３、親水材料
１４、水膜
【図１】
2004084227.tif 000003
【図２】
2004084227.tif 000004
【図３】
2004084227.tif 000005
【図４】
2004084227.tif 000006
【図５】
2004084227.tif 000007